【事件の表示】
　特願２００７−　１０３２１「クロムを含まない金属表面処理液」拒絶査定不服審判事件〔平成２０年　７月３１日出願公開、特開２００８−１７４８０７〕について、次のとおり審決する。
【結　論】
　本件審判の請求は、成り立たない。
【理　由】
［１］手続の経緯
　本願は、平成１９年１月１９日の出願であって、平成２４年１月２７日付けで拒絶理由通知がなされ、同年４月２日付けで意見書及び手続補正書が提出され、平成２５年１月２２日付けで拒絶査定がなされ、同年３月８日に拒絶査定不服審判が請求されるとともに、同日付けで手続補正書が提出され、
当審において、同年５月２４日付けで審査官により作成された前置報告書について、同年６月２０日付けで審尋を行ったところ、同年８月１９日付けで回答書が提出され、同年９月２４日付けで当審において拒絶理由通知がなされ、同年１１月２９日付けで意見書及び手続補正書が提出されたものである。
　
［２］本願発明
　本願の請求項１−７に係る発明は、平成２５年１１月２９日付け手続補正書により補正された特許請求の範囲の請求項１−７に記載された事項により特定されるとおりのものと認められるところ、その請求項１に係る発明は、以下のとおりである。
「（１）バナジウムイオン及び／又はバナジルイオンと、
　（２）シュウ酸、マロン酸、琥珀酸、グリコール酸、ジグリコール酸、乳酸、エチレンジアミン四酢酸、ニトリロ三酢酸、メタンスルホン酸、トルエンスルホン酸、ベンゼンスルホン酸、及び、これらの塩からなる群から選ばれる一種以上による有機酸イオンと、
　（３）硝酸イオン、硫酸イオン、燐の酸素酸イオン、硼素の酸素酸イオン、塩素の酸素酸イオンからなる群から選ばれる一種以上と、
を含有し、且つ、クロムを含有せず、
　前記（１）の供給源の処理液中における濃度が全体として０．０１〜４５ｇ／Ｌであり、前記（２）の供給源の処理液中における濃度が全体として０．０１〜３０ｇ／Ｌであり、前記（３）の供給源の処理液中における濃度が全体として０．１〜１５０ｇ／Ｌである酸性のマグネシウム又はマグネシウムを含む合金の表面処理液。」（以下、「本願発明１」という。）
　
［３］引用刊行物の記載事項
　当審による拒絶理由通知において引用された特開２００４−１８３０１５号公報（以下、「引用刊行物」という。）には、以下の事項が記載されている。
（１ａ）「【請求項１】
少なくとも１種のバナジウム化合物（Ａ）と、コバルト、ニッケル、亜鉛、マグネシウム、アルミニウム、カルシウム、ストロンチウム、バリウム及びリチウムよりなる群から選ばれる少なくとも１種の金属を含む金属化合物（Ｂ）とを含有することを特徴とする金属表面処理剤。
　　……
【請求項４】
さらに、水酸基、カルボニル基、カルボキシル基、１〜３級アミノ基、アミド基、リン酸基及びホスホン酸基よりなる群から選ばれる少なくとも１種の官能基を有する有機化合物（Ｄ）を含有する請求項１〜３のいずれか１項に記載の金属表面処理剤。
【請求項５】
さらに、無機酸、有機酸、無機酸もしくは有機酸の塩、及びフッ素化合物よりなる群から選ばれる少なくとも１種のエッチング剤（Ｅ）を含有する請求項１〜４のいずれか１項に記載の金属表面処理剤。
　　……
【請求項７】
金属材料表面を、請求項１〜６のいずれか１項に記載の金属表面処理剤に接触させた後、前記材料の温度が３０〜２５０℃になるように加熱乾燥して、少なくとも金属材料表面の片側に、厚さ０．００１〜２μｍの乾燥皮膜を形成させることを特徴とする金属材料の表面処理方法。
【請求項８】
請求項７記載の表面処理により形成された皮膜を有する表面処理金属材料。
【請求項９】
金属材料が、
マグネシウム合金材
　
（１ｂ）「【発明が解決しようとする課題】
　……
本発明は前記従来技術の抱える問題を解決するために成されたものであって、金属材料に優れた耐食性及び耐アルカリ性を付与すると共に、優れた層間密着性をも付与する、クロムを含まない金属表面処理剤、金属表面処理方法及び表面処理金属材料を提供することを目的とする。」（【０００６】）
　
（１ｃ）「　……
また、前記金属表面処理剤に、さらに、水酸基、カルボニル基、カルボキシル基、１〜３級アミノ基、アミド基、リン酸基及びホスホン酸基よりなる群から選ばれる少なくとも１種の官能基を有する
有機化合物（Ｄ）を含有させることが、
本発明の処理液中のバナジウム化合物の安定性を向上させるために好ましい。
　
（１ｄ）「本発明の金属表面処理剤中に、必要に応じ、含有させる有機化合物（Ｄ）は、水酸基、カルボニル基、カルボキシル基、１〜３級アミノ基、アミド基、リン酸基及びホスホン酸基よりなる群から選ばれる少なくとも１種の官能基を有する有機化合物である。
かかる有機化合物（Ｄ）としては、……、ギ酸、酢酸、プロピオン酸、酒石酸、アスコルビン酸、グルコン酸、クエン酸、リンゴ酸、グリオキシル酸等の有機酸、……等が挙げられる。
　……
これらの有機化合物（Ｄ）は、
本発明の処理液中のバナジウム化合物の安定性を向上させるために好ましい。
　
（１ｅ）「……本発明の表面処理剤中に、必要に応じ、含有させるエッチング剤（Ｅ）は、無機酸、有機酸、無機酸もしくは有機酸の塩（特に、アンモニウム塩やナトリウム塩、カリウム塩等のアルカリ金属塩）、及びフッ素化合物より選ばれる少なくとも１種の化合物であり、処理剤塗布時又は加熱乾燥時に素材金属をエッチングするのに用いる。かかるエッチング剤（Ｅ）としては、リン酸、硝酸、硫酸等の無機酸もしくはその塩（特に、アンモニウム塩、ナトリウム塩、カリウム塩）、……を用いることができる。」（【００２２】）
　
（１ｆ）「本発明の処理剤における各構成成分の量については、
バナジウム化合物（Ａ）はバナジウム換算で０．１〜１００ｇ／Ｌが好ましく、
有機化合物（Ｄ）はバナジウム化合物中の酸化数５価のバナジウムの質量を１としたとき、０．０５〜１０が好ましく、０．１〜５がより好ましい。還元に必要な量より過剰に添加する方が、還元体の処理液中での安定性を向上させるためより好ましい。
エッチング剤（Ｅ）は０．０１〜１００ｇ／Ｌが好ましく、
　
（１ｇ）「（２）処理液の調製
　……
実施例１２〜２１、比較例４の場合
有機化合物（Ｄ）の５％水溶液にバナジウム化合物（Ａ）を混合した後、８０〜１００℃で３０分加温し、室温まで冷却し、金属化合物（Ｂ）と金属化合物（Ｃ）、つづいてエッチング剤（Ｅ）を加え、最後に脱イオン水を加えて所定の濃度に調整した。」（【００４１】）
　
　上記記載事項（１ｄ）、（１ｅ）、（１ｇ）によれば、処理液には、バナジウムイオンと、有機酸イオンと、硝酸イオン、硫酸イオン、燐の酸素酸イオンからなる群から選ばれる一種以上が含まれることは明らかである。
　また、硝酸、硫酸、燐の酸素酸の濃度からみて、処理液が酸性の場合が含まれることも明らかである。
　
　よって、上記記載事項（１ａ）−（１ｇ）によれば、引用刊行物には、
「少なくとも１種のバナジウムイオン（Ａ）と、
コバルト、ニッケル、亜鉛、マグネシウム、アルミニウム、カルシウム、ストロンチウム、バリウム及びリチウムよりなる群から選ばれる少なくとも１種の金属を含む金属化合物（Ｂ）と、
ギ酸、酢酸、プロピオン酸、酒石酸、アスコルビン酸、グルコン酸、クエン酸、リンゴ酸、グリオキシル酸等の有機酸イオン（Ｄ）と、
硝酸イオン、硫酸イオン、燐の酸素酸イオンからなる群から選ばれる一種以上（Ｅ）と、
を含有し、クロムを含有せず、
　前記（Ａ）の供給源の処理液中における濃度は、１〜１００ｇ／Ｌであり、前記（Ｅ）の供給源の処理液中における濃度は、０．１〜７０ｇ／Ｌである酸性のマグネシウム合金の表面処理液。」（以下、「引用発明」という。）が記載されている。
　
［４］対比・判断
　本願発明１と引用発明とを対比すると、引用発明における「ギ酸、酢酸、プロピオン酸、酒石酸、アスコルビン酸、グルコン酸、クエン酸、リンゴ酸、グリオキシル酸等の有機酸イオン（Ｄ）」と本願発明１における「シュウ酸、マロン酸、琥珀酸、グリコール酸、ジグリコール酸、乳酸、エチレンジアミン四酢酸、ニトリロ三酢酸、メタンスルホン酸、トルエンスルホン酸、ベンゼンスルホン酸、及び、これらの塩からなる群から選ばれる一種以上による有機酸イオン」は有機酸イオンである点で共通し、また、引用発明における「マグネシウム合金」は、本願発明１における「マグネシウムを含む合金」に相当する。
　
　よって、両者は、
「（１）バナジウムイオンと、
　（２）有機酸イオンと、
　（３）硝酸イオン、硫酸イオン、燐の酸素酸イオンからなる群から選ばれる一種以上と、
を含有し、且つ、クロムを含有せず、
　前記（１）の供給源の処理液中における濃度が全体として１〜４５ｇ／Ｌであり、前記（３）の供給源の処理液中における濃度が全体として０．１〜７０ｇ／Ｌである酸性のマグネシウムを含む合金の表面処理液。」である点で一致し、以下の点で相違する。
　
（相違点）
　有機酸イオンが、本願発明１では、「シュウ酸、マロン酸、琥珀酸、グリコール酸、ジグリコール酸、乳酸、エチレンジアミン四酢酸、ニトリロ三酢酸、メタンスルホン酸、トルエンスルホン酸、ベンゼンスルホン酸、及び、これらの塩からなる群から選ばれる一種以上による」ものであって、その供給源の処理液中における濃度が「全体として０．０１〜３０ｇ／Ｌであ」るのに対し、引用発明では、「ギ酸、酢酸、プロピオン酸、酒石酸、アスコルビン酸、グルコン酸、クエン酸、リンゴ酸、グリオキシル酸等の有機酸イオン」であって、濃度は明らかではない点。
　
　上記相違点について検討する。
　引用発明において、「ギ酸、酢酸、プロピオン酸、酒石酸、アスコルビン酸、グルコン酸、クエン酸、リンゴ酸、グリオキシル酸等の有機酸イオン」は、処理液中のバナジウム化合物の安定性を向上させるものであるところ（上記記載事項（１ｃ），（１ｄ））、バナジウム化合物が含まれる化成処理液において、有機酸として、シュウ酸、マロン酸、乳酸等を添加すると、バナジウムイオンを安定化することは周知であり（下記周知例参照）、引用発明において、有機酸イオンとしてシュウ酸、マロン酸、乳酸による有機酸イオンとすることは当業者が容易に想到することであり、その供給源の処理液中における濃度を「全体として０．０１〜３０ｇ／Ｌ」とすることは、所望の安定化度等に応じて適宜決定すべき事項である。
　
・周知例：特開２００３−２１３４５８号公報
「【００１６】……。
キレート作用のある有機酸を化成処理液に添加すると、
Ｖ化合物が化成処理液中でイオンとして安定的に維持される。
有機酸としては、
蓚酸，マロン酸，乳酸，
　
　そして、本願発明１が、引用発明および周知技術からは予想しえない格別の効果を奏するものとは認められない。
　よって、本願発明１は、引用発明および周知技術に基いて当業者が容易に発明をすることができたものである。
　
［５］むすび
　以上のとおりであるから、本願請求項１に係る発明は、特許法第２９条第２項の規定により、特許を受けることができないものである。
　したがって、他の請求項に係る発明について検討するまでもなく、本願は拒絶されるべきものである。
　よって、結論のとおり審決する。